(57)【要約】【課題】油分と接触した場合に寸法の変化が小さく、応力緩和性に優れ、優れた冷熱サイクル耐久性を示す樹脂硬化物を形成する硬化性樹脂組成物を提供すること。【解決手段】アクリロニトリルブタジエンゴム成分含有エポキシ樹脂（Ａ）、無機充填剤（Ｂ）、硬化剤（Ｃ）及び反応性希釈剤（Ｄ）を含有し、前記アクリロニトリルブタジエンゴム成分含有エポキシ樹脂（Ａ）が、アクリロニトリルブタジエンゴムが混合されているエポキシ樹脂及びアクリロニトリルブタジエンゴムで変性されたエポキシ樹脂からなる群から選択される少なくとも一種である硬化性樹脂組成物。【選択図】なし【特許請求の範囲】
【請求項１】
アクリロニトリルブタジエンゴム成分含有エポキシ樹脂（Ａ）、無機充填剤（Ｂ）、硬化剤（Ｃ）及び反応性希釈剤（Ｄ）を含有し、前記アクリロニトリルブタジエンゴム成分含有エポキシ樹脂（Ａ）が、アクリロニトリルブタジエンゴムが混合されているエポキシ樹脂及びアクリロニトリルブタジエンゴムで変性されたエポキシ樹脂からなる群から選択される少なくとも一種である硬化性樹脂組成物。
【請求項２】
前記硬化剤（Ｃ）が２個以上のアミノ基及びアミド結合を有する化合物であり、前記反応性希釈剤（Ｄ）がグリシジル基を有する化合物である請求項１に記載の硬化性樹脂組成物。
【請求項３】
前記アクリロニトリルブタジエンゴム成分含有エポキシ樹脂（Ａ）として導入されるアクリロニトリルブタジエンゴム成分の含有量が１０重量％以下、前記無機充填剤（Ｂ）の含有量が３０〜８０重量％及び前記反応性希釈剤（Ｄ）の含有量が２．５〜１０重量％であり、前記硬化剤（Ｃ）がポリアミドアミンである請求項１又は２に記載の硬化性樹脂組成物。
【請求項４】
封止材又は接着剤である請求項１〜３のいずれか一項に記載の硬化性樹脂組成物。
【請求項５】
電気電子部品用封止材又は電気電子部品用接着剤である請求項４に記載の硬化性樹脂組成物。
【請求項６】
前記電気電子部品がモーターの内部を構成する電気電子部品である請求項５に記載の硬化性樹脂組成物。
【請求項７】
請求項１〜３のいずれか一項に記載の硬化性樹脂組成物が封止材として用いられている電気電子部品。
【発明の詳細な説明】
【技術分野】
【０００１】
本発明は硬化性樹脂組成物に関し、特に封止材又は接着剤として用いられる硬化性樹脂組成物、及びこれを用いた電気電子部品に関する。
【背景技術】
【０００２】
モーターは運転時に発熱し、昇温する。一方で、停止時は周囲環境まで冷却される。つまり、モーターは運転及び停止毎に昇温及び冷却を繰り返す。また、モーターの油中環境における使用を考慮した場合、モーターを構成又は支持等する材料には、加熱、冷却、冷熱サイクル及び油分の存在という環境下における耐久性が必要とされる。尚、モーターを構成又は支持等する材料の典型例としては、モーター自体の封止材又は接着剤及びモーター部品の封止材又は接着剤等が挙げられる。
【０００３】
耐久性に優れ、封止材又は接着剤として用いるのに適した硬化性樹脂組成物は多数提案されている。例えば、シリコーン樹脂はゴム弾性を有する樹脂硬化物を形成し、これは、優れた冷熱サイクル耐久性を示す。それゆえ、シリコーン樹脂を含む封止材又は接着剤は、高温と低温に繰り返し晒される用途に適している。しかし、シリコーン樹脂は油分に接触すると膨潤して寸法が変化し易い。それゆえ、空間の量が厳しく限定されており、かつ、油分が存在するモーターにおいては、シリコーン樹脂が膨潤し他部品と干渉することで、不具合につながる可能性がある。
【０００４】
他方、エポキシ樹脂は電気特性に優れた樹脂硬化物を形成し、従来から電気電子部品を封止又は接着する用途に使用されてきた。しかし、エポキシ樹脂の樹脂硬化物は硬度が高く、応力の緩和性に劣る。それゆえ、冷熱サイクルなどにより、硬化樹脂内部に応力が発生した場合には、基材からの剥離又は樹脂硬化物のクラックを生じやすい。
【０００５】
特許文献１には、作業環境性、生産性に優れ、長期耐熱性、熱伝導性の良好な、モーターの封止に適するエポキシ樹脂成形材料が記載されている。特許文献２には、粉末ゴムを含有するエポキシ樹脂成形材料が記載されており、効果として耐衝撃性が記載されている。
【０００６】
しかし、特許文献１又は２に記載されているような従来の硬化性樹脂組成物は、樹脂硬化物の耐熱性、耐寒性、特に冷熱サイクル下における耐久性（以下「冷熱サイクル耐久性」という。）及び耐油性が未だ不十分である。
【先行技術文献】
【特許文献】
【０００７】
【特許文献１】特開２００８−１３７２０
【特許文献２】特開２００９−１３２１４
【発明の概要】
【発明が解決しようとする課題】
【０００８】
本発明は上記従来の問題を解決するものであり、その目的とするところは、油分と接触した場合に寸法の変化が小さく、応力緩和性に優れ、優れた冷熱サイクル耐久性を示す樹脂硬化物を形成する硬化性樹脂組成物を提供することにある。
【課題を解決するための手段】
【０００９】
本発明は、アクリロニトリルブタジエンゴム成分含有エポキシ樹脂（Ａ）、無機充填剤（Ｂ）、硬化剤（Ｃ）及び反応性希釈剤（Ｄ）を含有し、前記アクリロニトリルブタジエンゴム成分含有エポキシ樹脂（Ａ）が、アクリロニトリルブタジエンゴムが混合されているエポキシ樹脂及びアクリロニトリルブタジエンゴムで変性されたエポキシ樹脂からなる群から選択される少なくとも一種である硬化性樹脂組成物を提供する。
【００１０】
ある一形態においては、前記硬化剤（Ｃ）が２個以上のアミノ基及びアミド結合を有する化合物であり、前記反応性希釈剤（Ｄ）がグリシジル基を有する化合物である。
【００１１】
ある一形態においては、前記アクリロニトリルブタジエンゴム成分含有エポキシ樹脂（Ａ）として導入されるアクリロニトリルブタジエンゴム成分の含有量が１０重量％以下、前記無機充填剤（Ｂ）の含有量が３０〜８０重量％及び前記反応性希釈剤（Ｄ）の含有量が２．５〜１０重量％であり、前記硬化剤（Ｃ）がポリアミドアミンである。
【００１２】
ある一形態においては、前記硬化性樹脂組成物は封止材又は接着剤である。
【００１３】
ある一形態においては、前記硬化性樹脂組成物は電気電子部品用封止材又は電気電子部品用接着剤である。
【００１４】
ある一形態においては、前記電気電子部品がモーターの内部を構成する電気電子部品である。
【００１５】
また、本発明は、上記いずれかの硬化性樹脂組成物が封止材として用いられている電気電子部品を提供する。
【発明の効果】
【００１６】
本発明の硬化性樹脂組成物は、その樹脂硬化物が油分と接触した場合に寸法の変化が小さく、応力緩和性に優れ、優れた冷熱サイクル耐久性を示す。
【発明を実施するための形態】
【００１７】
アクリロニトリルブタジエンゴム成分含有エポキシ樹脂（Ａ）
アクリロニトリルブタジエンゴム（以下「ＮＢＲ」という。）成分含有エポキシ樹脂とは、ＮＢＲとエポキシ樹脂との混合物、ＮＢＲで変性されたエポキシ樹脂、及びＮＢＲとエポキシ樹脂とＮＢＲで変性されたエポキシ樹脂との混合物を含む概念である。
【００１８】
ＮＢＲは、アクリロニトリル及びブタジエンから得られる共重合体（通常、アクリロニトリル含有量は１８〜５１質量％）であり、液状のものを用いる。アクリロニトリル又はブタジエンの一部を、例えば、イソプレン、ピペリレン、ジメチルブタジエン等に置き換えて得られる共重合体であってもよい。また、ＮＢＲは、アクリロニトリル、ブタジエン及びカルボキシル基を有する単量体（カルボン酸）を共重合させて得られるカルボン酸変性ＮＢＲであってもよい。
【００１９】
カルボン酸変性ＮＢＲは、アクリロニトリル・ブタジエンゴム分子中にカルボキシル基を有するものであり、例えばアクリロニトリルとブタジエンとを共重合させた共重合樹脂の末端基をカルボキシル化した共重合樹脂、又はアクリロニトリルとブタジエンとカルボキシル基を有する単量体との共重合樹脂が挙げられる。カルボキシル基を有する単量体としては、アクリル酸及びメタクリル酸などが挙げられる。
【００２０】
ＮＢＲの市販品としては、例えば、Ｎｉｐｏｌ  ＤＮ６０１、Ｎｉｐｏｌ  １３１２
（日本ゼオン（株）製）、ＪＳＲ  Ｎ２８０（ＪＳＲ（株）製）などが挙げられる。これらは単独で、又は必要に応じて二種以上併用して用いることができる。
【００２１】
エポキシ樹脂は、１分子あたり２個以上のグリシジル基を有するエポキシ樹脂であれば何れのものをも用いることができる。エポキシ樹脂の典型例は、従来、エポキシ系接着剤の樹脂成分として用いられているエポキシ樹脂である、例えばグリシジルエーテル型エポキシ樹脂、グリシジルエステル型エポキシ樹脂、グリシジルアミン型エポキシ樹脂、環状脂肪族エポキシ樹脂などが挙げられる。より具体的には、グリシジルエーテル型エポキシ樹脂としては、例えば、ビスフェノール（Ａ型、Ｆ型）、臭素化ビスフェノールＡ、水添ビスフェノールＡ、ビフェニル型、ナフタレン型、フェノールノボラック型、オルトクレゾールノボラック型、ビスフェノールＡノボラック型、トリスヒドロキシメタン型（３官能基）、テトラフェノールエタン型（４官能基）エポキシ樹脂などが挙げられる。
【００２２】
また、グリシジルエステル型エポキシ樹脂としては、ヘキサヒドロ無水フタル酸型、テトラヒドロ無水フタル酸型、ダイマー酸型エポキシ樹脂などが挙げられる。さらに、グリシジルアミン型エポキシ樹脂としては、例えば、テトラグリシジルジアミノジフェニルメタン、トリグリシジルシアヌレート、アミノフェノール型、アニリン型エポキシ樹脂などが挙げられる。その他、環状脂肪族エポキシ樹脂としては、例えば、脂環式アセタール型、脂環式アジペート型、脂環式カルボキシレート型、ビニルシクロヘキセン型エポキシ樹脂が挙げられる。
【００２３】
好ましく用いられるエポキシ樹脂としては、グリシジルエーテル型エポキシ樹脂、例えばビスフェノールＡ型エポキシ樹脂、ビスフェノールＦ型エポキシ樹脂、臭素化ビスフェノールＡ型エポキシ樹脂、水添ビスフェノールＡ型エポキシ樹脂、ビフェニル型エポキシ樹脂、ナフタレン型エポキシ樹脂、フェノールノボラック型エポキシ樹脂、オルトクレゾールノボラック型エポキシ樹脂、ビスフェノールＡノボラック型エポキシ樹脂など、より好ましくはビスフェノールＡ型エポキシ樹脂、ビスフェノールＦ型エポキシ樹脂、フェノールノボラック型エポキシ樹脂である。特に好ましくはビスフェノールＡ型エポキシ樹脂である。
【００２４】
エポキシ樹脂の市販品としては、例えば、ｊＥＲ８２８、ｊＥＲ８０７（三菱化学（株）製）、ＤＥＲ３３１（ダウ・ケミカル社（製））などが挙げられる。これらは単独で、又は必要に応じて二種以上併用して用いることができる。
【００２５】
ＮＢＲが混合されたエポキシ樹脂はＮＢＲ及びエポキシ樹脂を混合することにより調製される。ＮＢＲで変性されたエポキシ樹脂は、エポキシ樹脂と反応可能な官能基を有するＮＢＲ及びエポキシ樹脂を反応させることにより調製される。エポキシ樹脂と反応可能な官能基としては、カルボキシル基、アミノ基などが挙げられる。
【００２６】
無機充填剤（Ｂ）
無機充填剤（Ｂ）としては、硬化性樹脂組成物の凝集力を向上させることができる無機粒子であれば、使用することができる。具体的には、アルミナ、窒化アルミ、酸化チタン、酸化マグネシウム、酸化亜鉛、シリカ、ケイ砂などのいわゆる高熱伝導性充填剤と呼ばれるもの、炭酸カルシウム、マイカ、タルクなどが例示されるが、単独または２種以上の混合物として用いることができる。また無機充填剤の形状は、破砕品を用いることができるが、成形時における成形材料の流動性の観点から球状品を用いることも望ましい。さらに熱伝導率向上の観点から、成形品の内部構造中に連続的な熱の伝達を可能とするクラスター構造品を用いることも望ましい。
【００２７】
硬化剤（Ｃ）
硬化剤とはエポキシ樹脂を架橋及び非流動化させる化合物をいう。硬化剤としては、２個以上のアミノ基及びアミド結合を有する化合物を使用する。かかる化合物の具体例には、ポリアミドアミンが挙げられる。
【００２８】
ポリアミドアミンは、分子中にアミド結合及び第一アミノ基を有する化合物で、例えば、従来からエポキシ樹脂の硬化剤として用いられている任意の第一アミノ基を有するポリアミドアミンを用いることができる。ポリアミドアミンは、主としてダイマー酸とポリアミンの縮合により生成し、分子中に反応性の第一及び第二アミノ基を有するものであり、ダイマー酸とポリアミンのモル比、脂肪酸組成中のモノマー酸／ダイマー酸／トリマー酸の比率、ポリマーの種類、官能基量等によりポリアミドの分子量、粘度、アミン価等は変化する。このような重合脂肪酸系ポリアミドアミンは市販のポリアミドアミン系硬化剤の大部分を占めている。このような重合脂肪酸系ポリアミドアミンは、重合脂肪酸部位と親水性のアミノ基を含むため、界面活性能を有し、固体表面に配向する性質を示す。そのため、接着性に優れた硬化被膜を形成することができ、また、重合脂肪酸分子中の大きな炭化水素部位は、内部可塑化効果によりエポキシ樹脂硬化物に柔軟性を与えると共に硬化収縮による応力の緩和に寄与する。第一アミノ基を有するポリアミドアミンとしては、例えば、下記式（１）で示されるポリアミドアミンが挙げられる。
【００２９】
【化１】
2012102230.tif 000002
【００３０】
上記式中、Ｒはカルボン酸の残基を表し、Ｒ２はポリカルボン酸の残基を表し、Ｒ１及びＲ３はポリアミンの残基を表し、ｎは０又は１以上の整数を、ｍはＲの価数を示し、１以上の整数である。より具体的には、Ｒは例えばモノマー酸、ダイマー酸等の残基であり、Ｒ２は二塩基酸、例えばセバシン酸等の残基である。またアミンとしては、ポリエチレンポリアミンなどが用いられてもよい。
【００３１】
本発明において好ましく用いられるポリアミドアミンの市販品としては、トーマイド２８０−Ｃ（富士化成工業（株）製）、サンマイド＃３０１ＡＫ（エアープロダクツジャパン（株）製）などが好ましいものとして例示される。その他、前記ポリアミド形成用アミンあるいは酸を２種以上用いて重縮合してなる共重合ポリアミド、その他に、ポリアミドイミド（無水トリメリット酸と芳香族ジアミンとの反応物）等が挙げられる。これら第一アミノ基を有するポリアミドアミンは、単独で、あるいは必要に応じて二種以上を併用することができる。ポリアミドアミンとしては、例えば下記式（２）で表されるものも例示できる。
【００３２】
【化２】
2012102230.tif 000003
【００３３】
反応性希釈剤（Ｄ）
反応性希釈剤は、エポキシ樹脂を低粘度化することにより作業性を向上させ、また、樹脂硬化物を可塑化して応力緩和性を向上させるために使用される。硬化性樹脂組成物に非反応型の可塑剤を添加すると油分に接触した場合に可塑剤が油中に抽出されてしまい、体積収縮が生じ、クラックが発生する原因になる。
【００３４】
反応性希釈剤としては、グリシジルエーテル及びグリシジルエステル等のグリシジル基を有する化合物が用いられる。グリシジル基を有する化合物の具体例としては、例えばｎ−ブチルグリシジルエーテル、アリルグリシジルエーテル、２−エチルヘキシルグリシジルエーテル、メチルフェニルグリシジルエーテル、ｐ−ｔ−ブチルフェニルグリシジルエーテルなどのモノグリシジルエーテル化合物；２−ブチル−２−エチル−１，３−プロパンジオール、ネオペンチルグリコール、１，６−ヘキサンジオール、ポリエチレングリコール、ポリプロピレングリコール、グリセリン、トリメチロールプロパンなどの多価アルコールとエピクロロヒドリンを反応させて得られるポリグリシジルエーテル化合物；ネオデカン酸グリシジルエステル、アジピン酸グリシジルエステル、ダイマー酸ジグリシジルエステルなどのグリシジルエステル；グリシジルメタクリレート、スチレンオキサイドなどが挙げられる。
【００３５】
中でも、特に好ましい反応性希釈剤はモノグリシジルエーテル化合物である。これらを使用すると高い柔軟性の付与と低粘度化が得られる。
【００３６】
その他の成分
本発明の硬化性樹脂組成物にはこの他必要に応じ、難燃剤、着色剤、離型剤、酸化防止剤、ガラス繊維やガラスフレーク、セラミック繊維、アルミナ繊維等の補強剤、滑剤などの各種添加剤が添加されても良い。
【００３７】
硬化性樹脂組成物
上述したアクリロニトリルブタジエンゴム成分含有エポキシ樹脂（Ａ）、無機充填剤（Ｂ）、硬化剤（Ｃ）、反応性希釈剤（Ｄ）及び要すればその他の成分を適量混合することにより、本発明の硬化性樹脂組成物が製造される。成分を混合する方法は特に限定されず、公知の方法を用いて行えばよい。また、成分を混合する順番も通常通り行えばよい。
【００３８】
硬化性樹脂組成物の固形分を基準にして、ＮＢＲ成分含有エポキシ樹脂（Ａ）として導入されるＮＢＲ成分の含有量は１０重量％以下、好ましくは１〜７重量％、より好ましくは２〜５重量％とする。上記ＮＢＲ成分の量が少量すぎると樹脂硬化物の柔軟性が不足し、１０重量％を超えると樹脂硬化物の電気特性が悪化し、又高粘度となり作業性が悪化する。
【００３９】
硬化性樹脂組成物の固形分を基準にして、ＮＢＲ成分含有エポキシ樹脂（Ａ）として導入されるエポキシ樹脂の含有量は５〜３５重量％、好ましくは５〜２０重量％、より好ましくは５〜１５重量％とする。エポキシ樹脂の量が上記範囲以外であると、樹脂硬化物の接着性や強度が不足して冷熱サイクル耐久性が悪化したり、又作業性が悪化したりする。
【００４０】
硬化性樹脂組成物の固形分を基準にして、無機充填剤（Ｂ）の含有量は３０〜８０重量％、好ましくは３０〜７０重量％、より好ましくは４５〜７０重量％とする。無機充填剤（Ｂ）の含有量が上記範囲外であると、樹脂硬化物の強度が不足して冷熱サイクル耐久性が悪化する。
【００４１】
硬化性樹脂組成物の固形分を基準にして、反応性希釈剤（Ｄ）の含有量は２．５〜１０重量％、好ましくは４〜７重量％とする。反応性希釈剤（Ｄ）の含有量が２．５重量％未満であると樹脂硬化物の柔軟性が不足して冷熱サイクル耐久性が悪化し、１０重量％を超えると、油分に接触した場合、未反応の反応性希釈剤が油中に抽出されてしまい、体積収縮が生じ、クラックが発生する原因になる。
【００４２】
硬化剤（Ｃ）は、含まれている官能基がアクリロニトリルブタジエンゴム成分含有エポキシ樹脂（Ａ）及び反応性希釈剤（Ｄ）に含まれている官能基と実質的に全て反応するような量で硬化性樹脂組成物に含有させる。
【００４３】
製造された硬化性樹脂組成物は液体であり、比較的低粘度である。該硬化性樹脂組成物は室温における粘度が５〜３００  Ｐａ・ｓ、好ましくは５０〜２００  Ｐａ・ｓ、より好ましくは１００〜２００  Ｐａ・ｓである。そして、該硬化性樹脂組成物は金属、木材、樹脂、合成樹脂、ゴム、合成ゴム、工業用プラスチック等の工業原材料の表面に対して良好な濡れ性を示す。また、該硬化性樹脂組成物は、加熱等の手段により熱エネルギーが印加された場合に迅速な硬化性を示す。硬化時間は硬化性樹脂組成物の使用量にも依存して変化するが、１２０〜１５０℃に加熱した場合は、約３０分〜１時間である。硬化した硬化性樹脂組成物は非粘着性の表面を有する樹脂硬化物になる。
【００４４】
本発明の硬化性樹脂組成物が硬化した樹脂硬化物は弾性を有し、比較的柔軟である。それゆえ、該樹脂硬化物は応力緩和性が高く、耐熱性、耐寒性、特に冷熱サイクル下における接着性及び耐久性に優れる。また、該樹脂硬化物は実質的にシリコーンを含有しない。それゆえ、該樹脂硬化物は油分に対する親和性が低く、油分が接触した場合に膨潤し難く、寸法変化が小さい。
【００４５】
本発明の硬化性樹脂組成物は流動性であり、一般的な工業用原材料の表面に対し良好な濡れ性及び良好な硬化性を示し、接着性及び経時安定性に優れた樹脂硬化物を形成する。それゆえ、本発明の硬化性樹脂組成物は封止材又は接着剤として使用するのに適している。適当な封止対象、接着対象としては、工業製品又は部品、例えば電気部品、電子部品、モーター、モーターの部品等が挙げられる。
【００４６】
また、該樹脂硬化物は冷熱サイクル耐久性及び耐油性に優れている。そのため、本発明の硬化性樹脂組成物は油冷式機構及びモーター内部、特に油中環境において使用されるモーター内部等、油分が存在し、空間の量が限定されている環境で封止材又は接着剤として使用するのに特に適している。
【実施例】
【００４７】
実施例１
エポキシ樹脂（三菱化学（株）製「ｊＥＲ８２８」（商品名））、液状ＮＢＲ（日本ゼオン（株）製「Ｎｉｐｏｌ  ＤＮ６０１」（商品名））、炭酸カルシウム（白石工業（株）製「ホワイトンＳＢ」（商品名））、硬化剤（エアープロダクツジャパン（株）製「サンマイド３０１ＡＫ」（商品名））、反応性希釈剤（Ｃａｒｄｏｌｉｔｅ  ｃｈｅｍｉｃａｌ  Ｃｏ．，  Ｌｔｄ．製「ＬＩＴＥ  ２５１３ＨＰ」（商品名））及び各種添加剤を準備し、これら各素材を表１に示す配合量に従って均一に混合することにより、硬化性樹脂組成物を調製した。次いで、得られた硬化性樹脂組成物の性能を次のようにして評価した。結果を表１に示す。
【００４８】
粘度
装置として、ＨＡＡＫＥ製レオメーターＲＳ１型、コーンプレートとして、Ｃ３５／２−Ｔｉを使用し、測定温度２５℃、せん断速度５ｓ−１の条件下で測定した。
【００４９】
電気特性
硬化性組成物を厚さ２mmのシート状に１２０℃×３０分間加熱成形し、９５×９５mmに切り取ったものを試験片とした。装置として、ヒューレット・パッカード製絶縁抵抗試験機「４３３９Ｂ」を使用し、印加電圧５００Ｖ×１分の条件下で、常温での体積抵抗率を測定した。
【００５０】
耐油性
硬化性組成物を厚さ２mmのシート状に１２０℃×３０分間加熱成形し、２５×２５mmに切り取ったものを試験片とした。オイルとして、ＡＴＦ（石油系炭化水素（鉱油）が主成分）を準備し、容器に入れて１５０℃に加熱した。試験片を加熱したオイルに浸漬し、３００時間放置した後、取り出した。
【００５１】
オイルに浸漬する前と規程時間オイルに浸漬した後の体積を測定し、その変化率を求めた。
【００５２】
冷熱サイクル耐久性
モーター用ステーターを構成するインシュレーターを準備した。インシュレーターの材質はＰＰＳ（ポリフェニレンスルファイド）であり、凹部の容量は約１０ｍｌである。インシュレーターの凹部に硬化性組成物を充填し、１２０℃×３０分間加熱し硬化させ、これを試験片とした。
【００５３】
−４０℃×２５分→１５０℃×２５分を１サイクルとして、試験片を冷熱サイクル下に置き、充填した硬化性組成物のクラックやインシュレーターからの剥離が発生するまでのサイクル数を測定した。
【００５４】
実施例２
エポキシ樹脂及び液状ＮＢＲの代わりにＮＢＲ変性ビスフェノールＡ（（株）ＡＤＥＫＡ製「ＥＰＲ−１３０９」（商品名））を表１に示す量で使用すること以外は実施例１と同様にして、硬化性樹脂組成物を調製し、性能を評価した。結果を表１に示す。
【００５５】
尚、このＮＢＲ変性ビスフェノールＡ中ＮＢＲ成分の含有量は１５重量％であり、硬化性樹脂組成物に導入されたＮＢＲ成分の量は２．４重量％である。
【００５６】
実施例３〜６
各素材の使用量を表１に示すように変更すること以外は実施例１と同様にして、硬化性樹脂組成物を調製し、性能を評価した。結果を表１に示す。
【００５７】
比較例１
シリコーン樹脂（モメンティブ・パフォーマンス・マテリアルズ・ジャパン製「ＴＳＥ３２５」（商品名））を硬化性樹脂組成物として使用し、性能を評価した。結果を表１に示す。
【００５８】
比較例２
硬化剤として脂肪族アミン（（株）ＡＤＥＫＡ製「ＧＭ−６５６」（商品名））を表１に示す量で使用すること以外は実施例１と同様にして、硬化性組成物を調製し、性能を評価した。結果を表１に示す。
【００５９】
比較例３〜５
各素材の使用量を表１に示すように変更すること以外は実施例１と同様にして、硬化性樹脂組成物を調製し、性能を評価した。結果を表１に示す。
【００６０】
比較例６及び７
硬化剤として脂肪族アミン（（株）ＡＤＥＫＡ製「ＧＭ−６５６」（商品名））を表１に示す量で使用すること以外は実施例１と同様にして、硬化性組成物を調製し、性能を評価した。結果を表１に示す。
【００６１】
比較例８
硬化剤として酸無水物（ＤＩＣ（株）製「ＥＰＩＣＬＯＮ  Ｂ−５７０Ｈ」（商品名））を表１に示す量で使用すること以外は実施例１と同様にして、硬化性組成物を調製し、性能を評価した。結果を表１に示す。
【００６２】
【表１】
2012102230.tif 000004